(57)【要約】【課題】吸着性能及び成形性に優れる吸着剤に好適に用いられる複合体を提供すること。【解決手段】本発明の一側面は、繊維状物質と、セリウム酸化物とを含有する、複合体である。【選択図】なし【特許請求の範囲】
【請求項１】
繊維状物質と、セリウム酸化物とを含有する、複合体。
【請求項２】
前記セリウム酸化物が、ランタン及びネオジムから選ばれる少なくとも１種の元素を更に含む、請求項１に記載の複合体。
【請求項３】
前記セリウム酸化物中のセリウムに対するジルコニウムの元素比が０．１以下である、請求項１又は２に記載の複合体。
【請求項４】
シート状に成形されている、請求項１〜３のいずれか一項の記載の複合体。
【請求項５】
請求項４に記載の複合体を複数備え、
前記複数の複合体が互いに離間するように配置されている、構造体。
【請求項６】
二酸化炭素を吸着する吸着剤であって、
請求項１〜４のいずれか一項に記載の複合体、又は請求項５に記載の構造体を含む、吸着剤。
【請求項７】
二酸化炭素を含有するガスから二酸化炭素を分離する二酸化炭素分離装置であって、
請求項６に記載の吸着剤と、
前記吸着剤を収容する容器と、
前記容器内に前記二酸化炭素を含有するガスを供給可能なように前記容器に接続されたガス供給部と、
前記容器内からガスを排出可能なように前記容器に接続されたガス排出部と、を備える二酸化炭素分離装置。
【請求項８】
前記ガス供給部が、
前記二酸化炭素を含有するガスである第１の供給ガスを供給する第１のガス供給流路と、
前記吸着剤に吸着した二酸化炭素を脱着可能な温度に加熱された第２の供給ガスを供給する第２のガス供給流路と、
前記容器に供給するガスを前記第１の供給ガス又は前記第２の供給ガスに切り替える供給ガス切替部と、を有し、
前記ガス排出部が、
前記吸着剤により前記第１の供給ガスから二酸化炭素が分離された後の第１の排出ガスを排出する第１のガス排出流路と、
前記第２の供給ガス、及び前記第２の供給ガスにより前記吸着剤から脱着した二酸化炭素を含む第２の排出ガスを排出する第２のガス排出流路と、
前記容器から排出するガスを前記第１の排出ガス又は前記第２の排出ガスに切り替える排出ガス切替部と、を有する、請求項７に記載の二酸化炭素分離装置。
【請求項９】
請求項８に記載の二酸化炭素分離装置と、
前記第１の排出ガスを受け入れ可能なように前記二酸化炭素分離装置に接続された空間と、を備え、
前記二酸化炭素分離装置から前記空間への前記第１の排出ガスの排出量を調整することにより、前記空間内の二酸化炭素濃度を制御する、二酸化炭素濃度制御システム。
【請求項１０】
請求項８に記載の二酸化炭素分離装置と、
前記第２の排出ガスを受け入れ可能なように前記二酸化炭素分離装置に接続された空間と、を備え、
前記二酸化炭素分離装置から前記空間への前記第２の排出ガスの排出量を調整することにより、前記空間内の二酸化炭素濃度を制御する、二酸化炭素濃度制御システム。
【請求項１１】
繊維状物質及び４価セリウムを含有する混合物のｐＨを制御することにより、前記繊維状物質及びセリウム酸化物を含有する複合体を沈殿させる工程を備える、複合体の製造方法。
【請求項１２】
前記混合物が、尿素、尿素誘導体及びアミド化合物からなる群より選ばれる少なくとも一種を更に含有する、請求項１１に記載の複合体の製造方法。
【請求項１３】
前記混合物が、ランタン及びネオジムから選ばれる少なくとも１種の元素を更に含有する、請求項１１又は１２に記載の複合体の製造方法。
【発明の詳細な説明】
【技術分野】
【０００１】
本発明は、複合体、構造体、吸着剤、二酸化炭素分離装置、二酸化炭素濃度制御システム、及び複合体の製造方法に関する。
【背景技術】
【０００２】
地球温暖化の原因の一つとして、温室効果ガスの排出が挙げられる。温室効果ガスとしては、二酸化炭素（ＣＯ２）、メタン（ＣＨ４）、フロン類（ＣＦＣｓ等）などが挙げられる。温室効果ガスの中でも、二酸化炭素の影響が最も大きく、二酸化炭素（火力発電所、製鉄所等のプラントから排出される二酸化炭素など）の除去が緊急の課題となっている。
【０００３】
前記課題の解決策としては、例えば、化学吸収法、物理吸収法、膜分離法、吸着分離法、深冷分離法等により二酸化炭素を除去する方法が挙げられる。このような方法としては、例えば、固体の二酸化炭素吸着剤を用いて二酸化炭素を分離及び回収する方法（ＣＯ２分離回収法）が挙げられる。
【０００４】
吸着剤を用いた二酸化炭素分離装置では、吸着剤を充填した容器に、二酸化炭素を含有する処理対象ガスを導入し、吸着剤と処理対象ガスとを大気圧下又は加圧下で接触させることで二酸化炭素を吸着剤に吸着させる。その後、例えば、吸着剤を加熱すること、又は、容器内を減圧することで吸着剤から二酸化炭素を脱離させる。二酸化炭素を脱離させた吸着剤は、冷却又は加圧することにより再度二酸化炭素の除去に使用することができる。
【０００５】
このような二酸化炭素分離装置においては、吸着剤としてセリウム化合物（酸化セリウム等）が用いられることがある。例えば、特許文献１には、セリウム酸化物を含有する吸着剤（二酸化炭素捕捉材）が開示されている。
【先行技術文献】
【特許文献】
【０００６】
【特許文献１】特開２０１３−５９７０３号公報
【発明の概要】
【発明が解決しようとする課題】
【０００７】
吸着剤は、用途に応じて種々の形状で使用され、例えば折り曲げられた状態で使用される場合がある。したがって、吸着剤には、二酸化炭素を吸着する性能（吸着性能）に優れるだけでなく、所望の形状に成形可能なように、成形性に優れることが求められる。
【０００８】
そこで、本発明の一側面は、吸着性能及び成形性に優れる吸着剤、並びに、該吸着剤に好適に用いられる複合体及び構造体を提供することを主な目的とする。
【課題を解決するための手段】
【０００９】
本発明の一側面は、繊維状物質と、セリウム酸化物とを含有する、複合体である。
【００１０】
セリウム酸化物は、ランタン及びネオジムから選ばれる少なくとも１種の元素を更に含んでよい。セリウム酸化物中のセリウムに対するジルコニウムの元素比は、０．１以下であってよい。複合体は、シート状に成形されていてよい。
【００１１】
本発明の他の一側面は、上記の複合体を複数備え、複数の複合体が互いに離間するように配置されている、構造体である。
【００１２】
本発明の他の一側面は、二酸化炭素を吸着する吸着剤であって、上記の複合体又は構造体を含む吸着剤である。
【００１３】
本発明の他の一側面は、二酸化炭素を含有するガスから二酸化炭素を分離する二酸化炭素分離装置であって、上記の吸着剤と、吸着剤を収容する容器と、容器内に二酸化炭素を含有するガスを供給可能なように容器に接続されたガス供給部と、容器内からガスを排出可能なように容器に接続されたガス排出部と、を備える二酸化炭素分離装置である。
【００１４】
ガス供給部は、二酸化炭素を含有するガスである第１の供給ガスを供給する第１のガス供給流路と、吸着剤に吸着した二酸化炭素を脱着可能な温度に加熱された第２の供給ガスを供給する第２のガス供給流路と、容器に供給するガスを第１の供給ガス又は第２の供給ガスに切り替える供給ガス切替部と、を有してよく、ガス排出部は、吸着剤により第１の供給ガスから二酸化炭素が分離された後の第１の排出ガスを排出する第１のガス排出流路と、第２の供給ガス、及び第２の供給ガスにより吸着剤から脱着した二酸化炭素を含む第２の排出ガスを排出する第２のガス排出流路と、容器から排出するガスを第１の排出ガス又は第２の排出ガスに切り替える排出ガス切替部と、を有してよい。
【００１５】
本発明の他の一側面は、上記の二酸化炭素分離装置と、第１の排出ガスを受け入れ可能なように二酸化炭素分離装置に接続された空間と、を備え、二酸化炭素分離装置から空間への第１の排出ガスの排出量を調整することにより、空間内の二酸化炭素濃度を制御する、二酸化炭素濃度制御システムである。
【００１６】
本発明の他の一側面は、上記の二酸化炭素分離装置と、第２の排出ガスを受け入れ可能なように二酸化炭素分離装置に接続された空間と、を備え、二酸化炭素分離装置から空間への第２の排出ガスの排出量を調整することにより、空間内の二酸化炭素濃度を制御する、二酸化炭素濃度制御システムである。
【００１７】
本発明の他の一側面は、繊維状物質及び４価セリウムを含有する混合物のｐＨを制御することにより、繊維状物質及びセリウム酸化物を含有する複合体を沈殿させる工程を備える、複合体の製造方法である。
【００１８】
混合物は、尿素、尿素誘導体及びアミド化合物からなる群より選ばれる少なくとも一種を更に含有してよい。混合物は、ランタン及びネオジムから選ばれる少なくとも１種の元素を更に含有してよい。
【発明の効果】
【００１９】
本発明によれば、吸着性能及び成形性に優れる吸着剤、並びに、該吸着剤に好適に用いられる複合体及び構造体を提供することができる。
【図面の簡単な説明】
【００２０】
【図１】図１は、構造体の一実施形態を示す模式断面図である。
【図２】図２は、二酸化炭素分離装置の一実施形態を示す模式図である。
【発明を実施するための形態】
【００２１】
本明細書において、「〜」を用いて示された数値範囲は、「〜」の前後に記載される数値をそれぞれ最小値及び最大値として含む範囲を示す。本明細書中に段階的に記載されている数値範囲において、ある段階の数値範囲の上限値又は下限値は、他の段階の数値範囲の上限値又は下限値に置き換えてもよい。また、本明細書中に記載されている数値範囲において、その数値範囲の上限値又は下限値は、実施例に示されている値に置き換えてもよい。
【００２２】
本明細書において、「工程」との語は、独立した工程だけではなく、他の工程と明確に区別できない場合であってもその工程の所期の目的が達成されれば、本用語に含まれる。本明細書に例示する材料は、特に断らない限り、１種を単独で又は２種以上を組み合わせて用いることができる。本明細書において、組成物中の各成分の含有量は、組成物中に各成分に該当する物質が複数存在する場合、特に断らない限り、組成物中に存在する当該複数の物質の合計量を意味する。
【００２３】
以下、本発明を実施するための形態について詳細に説明する。ただし、本発明は以下の実施形態に限定されるものではない。
【００２４】
＜複合体及び構造体＞
一実施形態に係る複合体は、繊維状物質と、セリウム酸化物（酸化セリウム）とを含有する。一実施形態に係る複合体では、繊維状物質の表面上及び繊維間に、例えば粒子状のセリウム酸化物が保持されている。
【００２５】
繊維状物質は、有機繊維又は無機繊維で構成されている。ただし、本実施形態の繊維状物質は、セリウム酸化物を含まない。有機繊維は、例えば、ポリエステル繊維等のポリマー繊維、木質繊維、セルロース繊維などであってよい。無機繊維は、例えば、シリカ繊維、アルミナ繊維、シリカ−アルミナ複合酸化物繊維、炭化珪素繊維等であってよい。繊維状物質は、繊維の束を平たく伸ばした開繊状態にある物質であってもよい。
【００２６】
本明細書における「繊維状物質」とは、アスペクト比が３以上の形状を有する物質である。繊維状物質のアスペクト比は、繊維状物質の電子顕微鏡画像（二次元画像）において測定される繊維状物質の径（最小長さ）及び長さ（最大長さ）に基づいて、径に対する長さの比として算出される。繊維状物質のアスペクト比は、強度に優れ、成形性に更に優れる観点から、好ましくは５以上、より好ましくは１０以上である。
【００２７】
繊維状物質の平均径は、例えば、０．０１μｍ以上、１μｍ以上、又は１００μｍ以上であってよく、１０００μｍ以下であってよい。繊維状物質の平均径は、電子顕微鏡画像から測定される繊維状物質５０本の径（最小長さ）の平均値として算出される。
【００２８】
繊維状物質の平均長さは、例えば、０．０５μｍ以上、１μｍ以上、又は１０００μｍ以上であってよく、１０ｍｍ以下であってよい。繊維状物質の平均長さは、電子顕微鏡画像から測定される繊維状物質５０本の長さ（最大長さ）の平均値として算出される。
【００２９】
繊維状物質の含有量は、成形性に更に優れる観点から、複合体の全質量基準で、好ましくは、５質量％以上又は１０質量％以上であり、例えば、６０質量％以下又は５０質量％以下であってよい。
【００３０】
セリウム酸化物は、例えばＣｅＯｘ（ｘ＝１．５〜２．０）であってよく、具体的には、ＣｅＯ２、Ｃｅ２Ｏ３等であってよい。セリウム酸化物は、セリウム以外のその他の金属元素を更に含む複合酸化物であってもよい。
【００３１】
その他の金属元素は、複合体表面の塩基性を向上させ、二酸化炭素の吸着性能を更に向上させる観点から、好ましくは、ランタン（Ｌａ）及びネオジム（Ｎｄ）から選ばれる少なくとも１種の元素である。その他の金属元素は、セリウム酸化物の粒子間に空隙が生じ、合成及び熱処理の際の焼結による比表面積低下を抑制できる観点から、好ましくは、アルミニウム（Ａｌ）及び鉄（Ｆｅ）から選ばれる少なくとも１種の元素であってもよい。その他の金属元素は、例えば、イットリウム（Ｙ）、亜鉛（Ｚｎ）、鉄（Ｆｅ）、銅（Ｃｕ）等であってもよい。
【００３２】
その他の金属元素はジルコニウム（Ｚｒ）であってもよいが、ジルコニウムは、吸着性能を低下させるおそれがある。したがって、セリウム酸化物中のセリウムに対するジルコニウムの元素比は、好ましくは、０．５以下又は０．１以下である。セリウム酸化物は、更に好ましくは、ジルコニウムを含まない。セリウム酸化物中のセリウムに対するジルコニウムの元素比は、蛍光Ｘ線分析によって測定される。
【００３３】
セリウム酸化物の含有量は、吸着性能を更に向上させる観点から、複合体の全質量基準で、好ましくは、２０質量％以上、３０質量％以上、又は４０質量％以上である。セリウム酸化物の含有量は、複合体の全質量基準で、例えば、９５質量％以下又は９０質量％以下であってよい。
【００３４】
複合体は、バインダーを更に含有してもよい。バインダーの材料は、アルミナ、シリカ、ジルコニア、チタニア等の無機材料であってもよい。バインダーの含有量は、複合体の全質量基準で、例えば、１０質量％以上であってよく、５０質量％以下であってよい。
【００３５】
複合体においては、吸着性能を更に向上させる観点から、複合体の中心部におけるセリウム酸化物の含有量（Ｃ１）に対する、複合体の表面部におけるセリウム酸化物の含有量（Ｃ２）の質量比（Ｃ２／Ｃ１）が、好ましくは０．７〜１．３である。当該質量比（Ｃ２／Ｃ１）は、集束イオンビームにより複合体の表面を除去して断面を露出させた後、エネルギー分散型Ｘ線分析装置（ＥＤＸ）を用いて、当該断面の組成（元素）分布を測定することにより算出される。ここで、複合体の厚みをｄとしたときに、複合体の表面部とは、複合体の表面から０．１×ｄまでの部分を意味し、複合体の中心部とは、複合体の表面から０．４ｄ〜０．６ｄの範囲にある部分を意味する。
【００３６】
複合体は、例えば、シート状（板状）であってよい。シート状の複合体は、例えば、平板状であってよく、波板状であってもよい。シート状の複合体の厚みは、二酸化炭素の捕捉速度の低下を抑制し、かつ一定の強度を確保する観点から、０．１ｍｍ以上であってよく、３ｍｍ以下であってよい。
【００３７】
シート状の複合体は、複数の複合体を積層させた形態で用いられてもよい。言い換えれば、本発明の一実施形態は、複数の複合体を備える構造体である。この構造体では、複数の複合体が互いに離間するように配置されている。この構造体では、複数の複合体が、複合体間に空隙（間隙）が形成されるように配置されているということもできる。複合体同士の間隔は、例えば、１ｍｍ以上であってよく、１０ｍｍ以下であってよい。
【００３８】
図１（ａ）は、構造体の一実施形態を示す模式断面図である。図１（ａ）に示すように、構造体１Ａは、一実施形態において、複数の平板状の複合体２Ａ，２Ａと、複合体２Ａ，２Ａ間に設けられた支持体３とを備えている。支持体３は、複合体２Ａ，２Ａ同士を離間させ、複合体２Ａ，２Ａ間に空隙Ｇ１を形成するスペーサーの機能を有している。支持体３は、例えばポリマー製であってよい。
【００３９】
図１（ｂ）は、構造体の他の一実施形態を示す模式断面図である。図１（ｂ）に示すように、構造体１Ｂは、他の一実施形態において、複数の平板状の複合体２Ａ，２Ａと、平板状の複合体２Ａ，２Ａ間に設けられた波板状の複合体２Ｂとを備えている。平板状の複合体２Ａ，２Ａ間に設けられた波板状の複合体２Ｂの凹凸形状により、複合体２Ａ，２Ａ，２Ｂ同士が離間し、複合体２Ａ，２Ａ，２Ｂ間に空隙Ｇ２が形成される。
【００４０】
以上説明した複合体及び構造体は、二酸化炭素を吸着する吸着剤として好適に用いられる。すなわち、一実施形態に係る吸着剤は、上記の複合体又は構造体を含む。この吸着剤は、例えば、二酸化炭素を含有するガス（処理の対象となるガス）から二酸化炭素を選択的に除去、濃縮又は回収するために用いられる（詳細は後述）。
【００４１】
＜複合体の製造方法＞
一実施形態に係る複合体の製造方法は、繊維状物質（詳細は上述のとおり）と４価セリウム（例えば４価セリウムイオン）とを含有する混合物のｐＨを制御することにより、前記繊維状物質及びセリウム酸化物を含有する複合体を沈殿させる工程（沈殿工程）を備える。沈殿工程では、ｐＨの制御により、４価セリウムからセリウム酸化物（セリウム酸化物粒子等）が生成し、繊維状物質とセリウム酸化物とを含む反応生成物である複合体が沈殿物として得られる。
【００４２】
４価セリウムは、４価セリウムを含む化合物を用いることにより供給することができる。４価セリウムを含む化合物としては、酸化セリウム（ＩＶ）、水酸化セリウム（ＩＶ）、硝酸セリウム（ＩＶ）、硝酸アンモニウムセリウム（ＩＶ）、硫酸アンモニウムセリウム（ＩＶ）、これらの水和物等が挙げられる。４価セリウムを含む化合物としては、セリウム酸化物を含む反応生成物が得られやすい観点から、水酸化セリウム（ＩＶ）、硝酸アンモニウムセリウム（ＩＶ）及び硫酸アンモニウムセリウム（ＩＶ）からなる群より選ばれる少なくとも一種が好ましい。すなわち、沈殿工程の混合物は、水酸化セリウム（ＩＶ）、硝酸アンモニウムセリウム（ＩＶ）及び硫酸アンモニウムセリウム（ＩＶ）からなる群より選ばれる少なくとも一種と、尿素、尿素誘導体及びアミド化合物からなる群より選ばれる少なくとも一種との混合物であることが好ましい。４価セリウムを含む化合物は、１種を単独で用いてもよく、２種以上を併用してもよい。
【００４３】
４価セリウムを含む化合物の配合量は、セリウム酸化物を含む反応生成物が得られやすい観点から、尿素、尿素誘導体及びアミド化合物の合計１００質量部に対して、好ましくは５質量部以上、より好ましくは１０質量部以上、更に好ましくは２０質量部以上である。４価セリウムを含む化合物の配合量は、セリウム酸化物を含む反応生成物が得られやすい観点から、尿素、尿素誘導体及びアミド化合物の合計１００質量部に対して、好ましくは１００質量部以下、より好ましくは５０質量部以下、更に好ましくは３０質量部以下である。これらの観点から、４価セリウムを含む化合物の配合量は、尿素、尿素誘導体及びアミド化合物の合計１００質量部に対して、好ましくは５〜１００質量部、より好ましくは１０〜５０質量部、更に好ましくは２０〜３０質量部である。
【００４４】
４価セリウムは、３価セリウム（例えば３価セリウムイオン）を酸化して供給することもできる。すなわち、本実施形態に係る吸着剤の製造方法は、３価セリウムを酸化して４価セリウムを得る工程を更に備えることができる。３価セリウムは、３価セリウムを含む化合物を用いることにより供給することができる。４価セリウムを含む化合物は、３価セリウムを含む化合物を酸化して得ることができる。例えば、３価セリウムを含む化合物、及び、酸化剤（過酸化水素等）を混合して得られる反応生成物と、酸成分（硝酸等）とを混合することにより、４価セリウムを含む化合物（４価セリウムの水酸化物等）を得ることができる。
【００４５】
３価セリウムを含む化合物としては、硝酸セリウム（ＩＩＩ）、シュウ酸セリウム（ＩＩＩ）、酢酸セリウム（ＩＩＩ）、炭酸セリウム（ＩＩＩ）、これらの水和物等が挙げられる。３価セリウムを含む化合物は、例えば、４価セリウムを含む化合物（酸化セリウム（ＩＶ）等）と、過酸化水素と、酸成分（硝酸等）とを混合することにより得ることができる。３価セリウムを含む化合物は、１種を単独で用いてもよく、２種以上を併用してもよい。
【００４６】
混合物のｐＨは、反応生成物が生成しやすい観点から、好ましくは４以上、より好ましくは５以上であり、好ましくは９以下、より好ましくは７以下、更に好ましくは７未満、特に好ましくは６以下である。混合物のｐＨは、例えば、反応終了時のｐＨである。
【００４７】
混合物のｐＨは、例えば、アンモニア水、アルカリ金属水酸化物、アルカリ土類金属水酸化物、アルカリ金属炭酸塩、アルカリ土類金属炭酸塩等を混合物に添加することにより調整されてよく、尿素、尿素誘導体及びアミド化合物からなる群より選ばれる少なくとも一種を混合物に添加することにより調整されてもよい。
【００４８】
混合物のｐＨは、好ましくは、尿素、尿素誘導体及びアミド化合物からなる群より選ばれる少なくとも一種を混合物に添加し、混合物を加熱することにより調整される。この場合、混合物全体で均一なｐＨ変化が生じやすく、かつｐＨが７以上に上昇した場合には過剰なアンモニアが放散されることから、過剰なｐＨ上昇を抑制しやすい。すなわち、混合物は、好ましくは、繊維状物質及び４価セリウムに加えて、尿素、尿素誘導体及びアミド化合物からなる群より選ばれる少なくとも一種を更に含有してよい。
【００４９】
この場合、４価セリウムが尿素等と反応することにより、セリウム酸化物（セリウム酸化物粒子）が生成する。加水分解速度は、４価セリウムと反応する尿素等の種類及び配合量、並びに、反応温度によって異なり、これらを調整することによって反応生成物の粒子径等を調整することができる。
【００５０】
尿素誘導体としては、Ｎ−モノアルキル尿素、Ｎ，Ｎ−ジアルキル尿素、Ｎ，Ｎ’−ジアルキル尿素、Ｎ−アリル尿素、ジアセチル尿素、ベンゾイル尿素、フェニルスルホニル尿素、ｐ−トリルスルホニル尿素、トリアルキル尿素、テトラアルキル尿素、Ｎ−モノフェニル尿素、Ｎ，Ｎ−ジフェニル尿素、Ｎ，Ｎ’−ジフェニル尿素、Ｎ−（４−エトキシフェニル）−Ｎ’−ビニル尿素、ニトロソ尿素、ビウレア、ビウレット、グアニル尿素、ヒダントイン、ケイ素原子を有する尿素誘導体、その他のウレイド化合物、イソ尿素、イソ尿素誘導体、セミカルバジド化合物等が挙げられる。尿素誘導体は、１種を単独で用いてもよく、２種以上を併用してもよい。
【００５１】
アミド化合物は、分子中にアミド結合を少なくとも１つ有する化合物（尿素及び尿素誘導体を除く）である。アミド化合物としては、カルボン酸アミド、Ｎ，Ｎ−ジメチルホルムアミドを用いることができる。アミド化合物は、１種を単独で用いてもよく、２種以上を併用してもよい。
【００５２】
沈殿工程では、混合物を下記反応温度に保持してもよい。反応温度は、セリウム酸化物を含む均一な反応生成物が得られやすい（例えば、好適な加水分解速度が得られやすい）観点から、好ましくは２５℃以上、より好ましくは６０℃以上、更に好ましくは８０℃以上であり、好ましくは１００℃以下、より好ましくは９５℃以下である。反応温度の保持時間は、例えば、１０時間以下であってよく、４時間以下であってもよい。
【００５３】
沈殿工程の混合物は、セリウム以外のその他の金属元素を更に含有してもよい。その他の金属元素は、その他の金属元素を含む化合物（例えば、硝酸塩、硝酸塩の水和物等）を混合物に添加することにより供給することができる。
【００５４】
その他の金属元素は、複合体表面の塩基性を向上させ、二酸化炭素の吸着性能を更に向上させる観点から、好ましくは、ランタン（Ｌａ）及びネオジム（Ｎｄ）から選ばれる少なくとも１種の元素である。その他の金属元素は、セリウム酸化物の粒子間に空隙が生じ、合成及び熱処理の際の焼結による比表面積低下を抑制できる観点から、好ましくは、アルミニウム（Ａｌ）及び鉄（Ｆｅ）から選ばれる少なくとも１種の元素であってもよい。その他の金属元素は、例えば、イットリウム（Ｙ）、亜鉛（Ｚｎ）、鉄（Ｆｅ）、銅（Ｃｕ）等であってもよい。
【００５５】
その他の金属元素はジルコニウム（Ｚｒ）であってもよいが、ジルコニウムは、吸着性能を低下させるおそれがある。したがって、混合物中のセリウムに対するジルコニウムの元素比が、好ましくは０．５以下又は０．１以下となるように、ジルコニウムを混合物に添加する。混合物は、更に好ましくは、ジルコニウムを含まない。
【００５６】
沈殿工程の混合物において、セリウムに対するその他の金属元素の配合比（モル比。その他の金属元素の含有量／セリウムの含有量）は、二酸化炭素の吸着量及び脱離量が更に向上する観点から、好ましくは、０．００１以上又は０．１以上であり、好ましくは、１以下、０．５以下、又は０．３以下である。
【００５７】
反応生成物（沈殿物）を吸引ろ過、遠心分離等の方法で分離した後、反応生成物を水洗及び乾燥することで、繊維状物質とセリウム酸化物とを含有する複合体を得ることができる。反応生成物を得た後に、反応生成物を例えば２００〜３００℃で焼成してもよい。また、反応生成物の水洗及び乾燥（更には焼成）の後の繊維状物質及びセリウム酸化物の混合体を、例えばセリウム酸化物の粒子を水に分散させた分散液に浸漬させることにより、セリウム酸化物の粒子を更に保持させてもよい。
【００５８】
＜二酸化炭素分離装置＞
一実施形態に係る二酸化炭素分離装置は、上記の吸着剤及び当該吸着剤を収容する容器（二酸化炭素分離部）を備える。二酸化炭素分離装置は、二酸化炭素を含有するガスから二酸化炭素を分離する。
【００５９】
図２は、二酸化炭素分離装置の一実施形態を示す模式図である。図２に示すように、二酸化炭素分離装置１００は、吸着剤４と、容器１０と、容器１０内に二酸化炭素を含有するガスを供給可能なように容器１０に接続されたガス供給部３０と、容器１０内からガスを排出可能なように容器１０に接続されたガス排出部４０と、を備えている。
【００６０】
吸着剤４は、容器１０の内部に配置（例えば充填）されている。吸着剤４は、例えば、上述した複合体又は構造体からなっている。吸着剤４の充填量及び配置位置は、特に限定されない。吸着剤４は、例えば、容器１０の中央部に充填されていてもよく、内壁面の一部に配置されていてもよい。吸着剤間の空隙が少ない（空隙率が低い）ほど、空隙内に残留する二酸化炭素以外のガス量が少なくなるため、吸着ガス中の二酸化炭素の純度を高めることができる。一方、吸着剤間の空隙が多い（空隙率が高い）ほど、圧力損失を小さくすることができる。容器１０には、例えば、容器１０内の温度及び圧力をそれぞれ調整可能なように、温度調整部２０及び圧力調整部２１が設けられている。
【００６１】
容器１０は、例えば固定床式であってよい。固定床式の容器は、例えば、吸着剤４（例えば粒状の吸着剤）を容器内に充填し、吸着剤４自体は移動させずに供給ガス又は容器内の温度及び圧力を変化させることで二酸化炭素の吸着及び脱着を行うように構成されている。
【００６２】
容器１０は、他の実施形態において、ローター式であってもよく、流動床式であってもよい。ローター式及び流動床式は、容器に流通させるガス（流通ガス）等の切り替えを行わず、吸着剤そのものを移動させる方式である。
【００６３】
ローター式の容器としては、例えば、容器と、容器内部に設けられた吸着剤充填部と、容器内に流通するガスを仕切るための仕切り板と、を備える容器が挙げられる。吸着剤充填部には吸着剤４が充填されている。この容器は、内部が仕切り板によって複数の領域に仕切られており、流通するガスの種類によって、二酸化炭素吸着領域、吸着剤加熱領域（ＣＯ２脱離領域）、吸着剤冷却領域等に分けられている。そのため、この方式では、吸着剤充填部を回転させることで、吸着剤４を二酸化炭素吸着領域、吸着剤加熱領域（ＣＯ２脱離領域）、吸着剤冷却領域等に移動させることができ、ＣＯ２の吸着、吸着剤４の加熱（脱着）、吸着剤４の冷却等の吸脱着サイクルを実施できる。
【００６４】
流動床式の容器は、例えば、吸着剤４の充填量を少なくすることで、動力（コンベヤ、ブロア等）によって吸着剤４が流動可能なように構成されている。流動床式の容器を用いる場合、例えば、第１の供給ガス（詳細は後述）が流通する容器と、第２の供給ガス（詳細は後述）が流通する加熱用容器を設置し、動力（コンベヤ、ブロア等）を用いて、吸着剤４（例えば、粒状又は粉状の吸着剤）を容器と加熱用容器の間で移動させることで、二酸化炭素の吸着と脱着を繰り返してもよい。この方式では、容器に流通させるガスの切り替えが不要であるため、配管、弁等の構成が簡単になる。
【００６５】
ガス供給部３０は、第１の供給ガス（詳細は後述）を供給する第１のガス供給流路３１と、第２の供給ガス（詳細は後述）を供給する第２のガス供給流路３２と、第１のガス供給流路３１及び第２のガス供給流路３２に接続され、容器１０に供給するガスを第１の供給ガス又は第２の供給ガスに切り替える供給ガス切替部３３とを有している。ガス供給部３０は、容器１０内に供給するガス中の二酸化炭素濃度を検出する第１の二酸化炭素濃度検出部（図示せず）を有していてもよい。
【００６６】
ガス排出部４０は、第１の排出ガス（詳細は後述）を排出する第１のガス排出流路４１と、第２の排出ガス（詳細は後述）を排出する第２のガス排出流路４２と、第１のガス排出流路４１及び第２のガス排出流路４２に接続され、容器１０から排出するガスを第１の排出ガス又は第２の排出ガスに切り替える排出ガス切替部４３とを有している。ガス排出部４０は、容器１０内から排出されるガス中の二酸化炭素濃度を検出する第２の二酸化炭素濃度検出部（図示せず）を有していてもよい。第２のガス排出流路４２の下流側は、例えば二酸化炭素回収部５０に接続され、二酸化炭素回収部５０の下流側は、例えば第３のガス排出流路４４に接続されている。二酸化炭素回収部５０は、必要に応じて、第２の排出ガス中の二酸化炭素を回収する。
【００６７】
供給ガス切替部３３、排出ガス切替部４３、温度調整部２０、及び圧力調整部２１は、それぞれ制御部６０と電気的に接続されている。制御部６０は、例えば、第１の二酸化炭素濃度検出部及び第２の二酸化炭素濃度検出部からの電気的信号に基づき、供給ガス切替部３３及び排出ガス切替部４３の動作を制御する。
【００６８】
具体的には、制御部６０は、まず、容器１０内に第１の供給ガスが供給されるように供給ガス切替部３３を制御する。第１の供給ガスは、二酸化炭素を含有するガスである。第１の供給ガスは、二酸化炭素以外のガス成分を更に含有していてもよい。二酸化炭素以外のガス成分としては、水（水蒸気、Ｈ２Ｏ）、酸素（Ｏ２）、窒素（Ｎ２）、一酸化炭素（ＣＯ）、ＳＯｘ、ＮＯｘ、揮発性有機物（ＶＯＣ）等が挙げられる。
【００６９】
第１の供給ガスにおけるＣＯ２濃度は、第１の供給ガスの全体積基準で５０００ｐｐｍ以下（０．５体積％以下）であってよい。吸着剤４は第１の供給ガスにおけるＣＯ２濃度が低い場合であっても効率的に二酸化炭素を分離できることから、第１の供給ガスにおけるＣＯ２濃度は、第１の供給ガスの全体積基準で、２０００ｐｐｍ以下、１５００ｐｐｍ以下、１０００ｐｐｍ以下、又は８００ｐｐｍ以下であってもよい。第１の供給ガスにおけるＣＯ２濃度は、第１の供給ガスの全体積基準で、１００ｐｐｍ以上、２００ｐｐｍ以上、又は４００ｐｐｍ以上であってもよい。
【００７０】
第１の供給ガスの具体例としては、プラント（特に大規模プラント）等から排出されるガス（例えば石炭火力発電所のボイラ排ガス）、自動車等の燃焼排ガスなどが挙げられる。ボイラ排ガス及び燃焼排ガスは、二酸化炭素（ＣＯ２）、水（水蒸気、Ｈ２Ｏ）、窒素（Ｎ２）、酸素（Ｏ２）、窒素酸化物（ＮＯｘ）、硫黄酸化物（ＳＯｘ）、一酸化炭素（ＣＯ）、メタン（ＣＨ４）、硫化水素（Ｈ２Ｓ）等のハイドロカーボン類、灰塵などを含む。
【００７１】
第１のガスの露点は、−４０℃以上、０℃以上、又は１０℃以上であってよく、５０℃以下、４０℃以下、又は３０℃以下であってよい。第１のガスの相対湿度は、０％以上、３０％以上、５０％以上、又は８０％以上であってよい。相対湿度は、例えば３０℃における相対湿度である。
【００７２】
第１のガスを容器１０内に供給し、吸着剤４に接触させる際、吸着剤４の温度Ｔ１を調整することにより、二酸化炭素の吸着量を調整することができる。温度Ｔ１が高いほど吸着剤のＣＯ２吸着量が少なくなる傾向がある。温度Ｔ１は、−２０℃以上又は１０℃以上であってよく、１００℃以下又は４０℃以下であってよい。
【００７３】
吸着剤４の温度Ｔ１は、温度調整部２０により吸着剤４を加熱又は冷却することで調整されて。吸着剤４の温度Ｔ１は、第１のガスを加熱又は冷却することにより間接的に調整されてもよい。吸着剤を加熱する方法としては、熱媒（例えば、加熱されたガス又は液体）を直接吸着剤に接触させる方法；伝熱管等に熱媒（例えば、加熱されたガス又は液体）を流通させ、伝熱面からの熱伝導により吸着剤を加熱する方法；電気的に発熱させた電気炉等により吸着剤を加熱する方法などが挙げられる。吸着剤を冷却する方法としては、冷媒（例えば、冷却されたガス又は液体）を直接吸着剤に接触させる方法；伝熱管等に冷媒（例えば、冷却されたガス又は液体）を流通させ、伝熱面からの熱伝導により冷却する方法などが挙げられる。
【００７４】
吸着剤４が収容された容器１０内の雰囲気の全圧を調整することにより、二酸化炭素の吸着量を調整することができる。全圧が高いほど吸着剤のＣＯ２吸着量が多くなる傾向がある。全圧は、二酸化炭素の吸着効率が更に向上する観点から、好ましくは０．１気圧以上、より好ましくは１気圧以上であり、５気圧以上であってもよい。全圧は、省エネルギーの観点から、１０気圧以下、２気圧以下、又は１．３気圧以下であってよい。
【００７５】
容器１０内の雰囲気の全圧は、圧力調整部２１により加圧又は減圧することで調整されてもよく、加圧及び減圧を併用してもよい。全圧を調整する方法としては、ポンプ、コンプレッサー等により機械的に圧力を調整する方法；吸着剤の周辺雰囲気の圧力とは異なる圧力を有するガスを導入する方法などが挙げられる。
【００７６】
制御部６０は、上述したとおり容器１０内に第１の供給ガスが供給されるように供給ガス切替部３３を制御すると共に、容器１０内から第１の排出ガスが排出されるように排出ガス切替部４３を制御する。第１の排出ガスは、吸着剤４により第１の供給ガスから二酸化炭素が分離された後のガス（すなわち、二酸化炭素濃度が比較的低いガス）である。
【００７７】
続いて、制御部６０は、例えば、第１の二酸化炭素濃度検出部で検出された第１の供給ガス中の二酸化炭素濃度と、第２の二酸化炭素濃度検出部された第１の排出ガス中の二酸化炭素濃度とが互いに略同じになったことを検知したら（すなわち、吸着剤４が二酸化炭素を吸着しにくくなったら）、容器１０内に第２の供給ガスが供給されるように供給ガス切替部３３を制御すると共に、容器１０内から第２の排出ガスが排出されるように排出ガス切替部４３を制御する。
【００７８】
第２の供給ガスは、例えば、吸着剤４に吸着した二酸化炭素を脱着可能な温度に加熱されたガスである。第２の排出ガスは、第２の供給ガス、及び第２の供給ガスにより吸着剤４から脱着した二酸化炭素を含むガス（すなわち、二酸化炭素濃度が比較的高いガス）である。
【００７９】
この場合、吸着剤４に加熱された第２の供給ガスが供給されることにより、吸着剤４の吸着量の温度依存性を利用した脱着が行われる（温度スイング法。温度変化に伴う吸着剤の吸着量差を利用する方法）。脱着は、加熱された第２の供給ガスを供給する代わりに、例えば吸着剤４自体を加熱することにより行われてもよい。
【００８０】
吸着時における吸着剤の温度Ｔ１と、脱着時における吸着剤の温度Ｔ２との温度差（Ｔ２−Ｔ１）は、省エネルギーの観点から、２００℃以下であってもよく、１００℃以下であってもよく、５０℃以下であってもよい。温度差（Ｔ２−Ｔ１）は、吸着剤に吸着した二酸化炭素を脱着させやすい観点から、１０℃以上であってもよく、２０℃以上であってもよく、３０℃以上であってもよい。脱着工程における吸着剤の温度Ｔ２は、例えば、４０℃以上、５０℃以上、又は８０℃以上であってよく、３００℃以下、２００℃以下、又は１２０℃以下であってよい。
【００８１】
脱着の際は、温度スイング法に代えて、吸着量の圧力依存性を利用する方法（圧力スイング法。圧力変化に伴う吸着材の吸着量差を利用する方法）を用いてもよく、これらの方法を併用してもよい（温度・圧力スイング法）。
【００８２】
吸着量の圧力依存性を利用する方法では、容器１０内の全圧が高いほどＣＯ２吸着量が多くなることから、吸着時の全圧よりも脱着時の全圧が低圧となるように変化させることが好ましい。全圧は、加圧又は減圧することにより調整されてもよく、加圧及び減圧を併用してもよい。全圧を調整する方法としては、例えば、上述した吸着時の方法と同様の方法が挙げられる。脱着時における全圧は、ＣＯ２脱離量が多くなる観点から、周辺大気の圧力（例えば１気圧）であってもよく、１気圧未満であってもよい。
【００８３】
その後、制御部６０は、例えば、第１の二酸化炭素濃度検出部で検出された第１の供給ガス中の二酸化炭素濃度と、第２の二酸化炭素濃度検出部された第１の排出ガス中の二酸化炭素濃度とが互いに略同じになったことを検知したら（すなわち、吸着剤４から二酸化炭素が脱着しにくくなったら）、再び、容器１０内に第１の供給ガスが供給されるように供給ガス切替部３３を制御すると共に、容器１０内から第１の排出ガスが排出されるように排出ガス切替部４３を制御する。制御部６０が以上の手順を繰り返すことで、二酸化炭素分離装置１００では、吸着剤４における二酸化炭素の吸着及び脱着が繰り返される。
【００８４】
上述した二酸化炭素分離装置１００は、処理対象となるガスから好適に二酸化炭素を分離できるので、二酸化炭素濃度制御システムに好適に組み込まれる。つまり、二酸化炭素濃度を制御したい空間に二酸化炭素分離装置１００を接続することにより、当該空間の二酸化炭素濃度を好適に制御できる。
【００８５】
一実施形態に係る二酸化炭素濃度制御システムは、二酸化炭素分離装置１００と、二酸化炭素分離装置１００から排出される第１の排出ガスを受け入れ可能なように二酸化炭素分離装置１００に接続された空間（第１の空間）と、を備えている。具体的には、第１の空間と、二酸化炭素分離装置１００における第１のガス排出流路４１の下流側とが、第１の排出ガスが流通可能なように互いに接続されている。二酸化炭素分離装置１００から第１の空間への第１の排出ガスの排出量を調整することにより、第１の空間内の二酸化炭素濃度を制御することができる。
【００８６】
この二酸化炭素濃度制御システムでは、二酸化炭素濃度が比較的低い第１の排出ガスが第１の空間へ排出されることから、第１の空間は、好ましくは、第１の排出ガスを雰囲気ガスとして用い、二酸化炭素濃度を低くしたい空間である。第１の空間は、例えば、ビル等の建物、潜水艦などの密閉（居住）空間であってよく、電池、半導体等の製造プラントなどのＣＯ２が製造する物品の製造効率を低下させるおそれのある空間であってよい。
【００８７】
他の一実施形態に係る二酸化炭素濃度制御システムは、二酸化炭素分離装置１００と、二酸化炭素分離装置１００から排出される第２の排出ガスを受け入れ可能なように二酸化炭素分離装置１００に接続された空間（第２の空間）と、を備えている。具体的には、第２の空間と、二酸化炭素分離装置１００における第２のガス排出流路４２又は第３のガス排出流路４４の下流側とが、第２の排出ガスが流通可能なように互いに接続されている。二酸化炭素分離装置１００から第２の空間への第２の排出ガスの排出量を調整することにより、第２の空間内の二酸化炭素濃度を制御することができる。
【００８８】
この二酸化炭素濃度制御システムでは、二酸化炭素濃度が比較的高い第２の排出ガスが第２の空間へ排出されることから、第２の空間は、好ましくは、二酸化炭素濃度が高いガスを必要とする空間である。第２の空間は、例えば、植物の栽培、藻類の培養、有機物の合成等が行われる空間であってよい。
【実施例】
【００８９】
以下、実施例及び比較例を用いて本発明の内容を更に詳細に説明するが、本発明は以下の実施例に限定されるものではない。
【００９０】
（実施例１）
シリカ繊維（シリカウール、イビデン株式会社製）１．０ｇと精製水３００ｇとを混合し、ブレンダーを用いて５分間破砕混合した。得られた混合物に六硝酸二アンモニウムセリウム（ＩＶ）１６．４ｇ、尿素６０ｇを添加し、これらを４００ｒｐｍにて撹拌して溶解を確認後、ウォータバスにて９５℃で３時間保持した。得られた沈殿物をろ過・水洗した後、沈殿物を一対のセラミックプレートで挟み込み、乾燥炉にて１２０℃で１２時間乾燥させた。これにより、シート状の複合体（吸着剤）を得た。
【００９１】
（実施例２）
六硝酸二アンモニウムセリウム（ＩＶ）及び尿素を添加する際に、硝酸ネオジム６水和物２．６３ｇを更に添加した以外は、実施例１と同様にしてシート状の複合体（吸着剤）を得た。
【００９２】
（比較例１）
セリウム酸化物粉末５ｇを直径４ｃｍの金型を用い、５００ｋｇｆで加圧成形し、直径４ｃｍのペレット状物質（吸着剤）を得た。
【００９３】
＜成形性の評価＞
得られた各吸着剤を９０°の角度がつくまで折り曲げたときの判断の有無を観察した。結果を表１に示す。
【００９４】
＜ＣＯ２吸着性能の評価＞
Ｈｅガス（流量：１２０ｍＬ／分）中、２２０℃にて３０分間の前処理を行った後、ＣＯ２（４００体積ｐｐｍ）、Ｈ２Ｏ（３体積％）及びＨｅ（残部）からなるガスを、各吸着剤を収容した容器内に１２０ｍＬ／分の流量で吸着が飽和するまで流通させた。このときのＣＯ２吸着量（ｇ／ｋｇ）を測定した。結果を表１に示す。
【００９５】
【表１】
2020028847.tif 000002
【００９６】
実施例１，２では、９０°に折り曲げても破断しなかったが、比較例１では、折り曲げ時に吸着剤が破断した。これにより、本発明によれば、成形性に優れた吸着剤を提供できることがわかる。また、実施例１，２は、比較例１よりも優れた吸着性能を示した。これは、繊維状物質とセリウム酸化物とが複合体を形成することで、焼成時の比表面積低下を抑制されたことによるものと考えられる。これらの結果から、本発明によれば、吸着性能及び成形性に優れる吸着剤を提供できることがわかる。
【符号の説明】
【００９７】
１Ａ，１Ｂ…構造体、２Ａ，２Ｂ…複合体、４…吸着剤、１０…容器、３０…ガス供給部、３１…第１のガス供給流路、３２…第２のガス供給流路、３３…供給ガス切替部、４０…ガス排出部、４１…第１のガス排出流路、４２…第２のガス排出流路、４３…排出ガス切替部、１００…二酸化炭素分離装置。
【図１】
2020028847.tif 000003
【図２】
2020028847.tif 000004